【手続補正書】
【提出日】令和1年9月20日(2019.9.20)
【手続補正１】
【補正対象書類名】明細書
【補正対象項目名】００６７
【補正方法】変更
【補正の内容】
【００６７】
本発明の様々な実施形態を記載した。これらの実施形態及び他の実施形態は、以下の特許請求の範囲に含まれる。以下、本発明の実施態様を例示する。
［１］
第１のバリア層と、
第２のバリア層と、
前記第１のバリア層と前記第２のバリア層との間の量子ドット層と、を含み、前記量子ドット層は、硬化済み放射線硬化性接着剤組成物を含むマトリックス中に分散された量子ドットを含みかつ約７０％超の外部量子効率を有し、
前記放射線硬化性接着剤組成物は、前記放射線硬化性接着剤組成物の総重量を基準として約３０重量％〜約９９重量％の多官能性モノマー、多官能性オリゴマー、又はこれらの混合物を含み、前記多官能性モノマーは、主鎖上にメタクリル官能基を含む、量子ドットフィルム物品。
［２］
前記多官能性モノマー及び前記多官能性オリゴマーが、ヒドロキシル基又はカルボン酸基の存在による０．２ｍｇＫＯＨ／ｇ以上の酸価を有する、［１］に記載の量子ドットフィルム物品。
［３］
前記硬化済み放射線硬化性接着剤組成物が、約８０％超の外部量子効率を有する、［１］に記載の量子ドットフィルム物品。
［４］
前記多官能性モノマー又はオリゴマー上の前記主鎖が、ビスフェノールＡに由来する、［１］〜［３］のいずれか一項に記載の量子ドットフィルム物品。
［５］
前記放射線硬化性接着剤組成物が、一官能性（メタ）アクリルモノマー又はオリゴマーを更に含む、［１］〜［４］のいずれか一項に記載の量子ドットフィルム物品。
［６］
前記放射線硬化性接着剤組成物が、一官能性メタクリルモノマー又はオリゴマーを更に含む、［１］〜［５］のいずれか一項に記載の量子ドットフィルム物品。
［７］
前記放射線硬化性接着剤組成物が、一官能性アクリルモノマー又はオリゴマーを更に含む、［６］に記載の量子ドットフィルム物品。
［８］
前記放射線硬化性接着剤組成物が、光開始剤を更に含む、［１］〜［７］のいずれか一項に記載の量子ドットフィルム物品。
［９］
前記放射線硬化性接着剤組成物中の前記量子ドットが、アミノ官能性シリコーンオイル中に分散されている、［１］〜［８］のいずれか一項に記載の量子ドットフィルム物品。
［１０］
前記量子ドットがＣｄＳｅを含む、［１］〜［９］のいずれか一項に記載の量子ドットフィルム物品。
［１１］
前記マトリックスが、１〜１０マイクロメートルの範囲の平均粒径を有する散乱粒子を更に含む、［１］〜［１０］のいずれか一項に記載の量子ドットフィルム物品。
［１２］
前記第１のバリア層及び前記第２のバリア層のうちの少なくとも１つが、少なくとも１つのポリマーフィルムを含む、［１］〜［１１］のいずれか一項に記載の量子ドットフィルム物品。
［１３］
前記量子ドットフィルム物品の、前記硬化済み放射線硬化性接着剤組成物への水分及び酸素のエッジ侵入が、８５℃において１週間後に約１．０ｍｍ未満である、［１］〜［１２］のいずれか一項に記載の量子ドットフィルム物品。
［１４］
前記量子ドットフィルム物品の、前記硬化済み放射線硬化性接着剤組成物への水分及び酸素のエッジ侵入が、８５℃において１週間後に約０．７５ｍｍ未満である、［１］〜［１３］のいずれか一項に記載の量子ドットフィルム物品。
［１５］
前記量子ドットフィルム物品の変色が、８５℃における１週間の経時劣化期間後に、１９３１  ＣＩＥ（ｘ，ｙ）色度座標系上で０．０２未満である、［１］〜［１４］のいずれか一項に記載の量子ドットフィルム物品。
［１６］
前記量子ドットフィルム物品の変色が、８５℃における１週間の経時劣化期間後に０．００５未満である、［１］〜［１５］のいずれか一項に記載の量子ドットフィルム物品。
［１７］
第１のバリア層と、
第２のバリア層と、
前記第１のバリア層と前記第２のバリア層との間の量子ドット層と、を含み、前記量子ドット層は、硬化済み放射線硬化性接着剤組成物を含むマトリックス中に量子ドットを含みかつ約７０％超の外部量子効率を有し、前記量子ドットはアミノ官能性シリコーンオイル中に分散されており、かつ
前記放射線硬化性接着剤組成物は、
前記放射線硬化性接着剤組成物の総重量を基準として約５０重量％〜約９５重量％の、ビスフェノールＡ由来の主鎖上に２つのメタクリル官能基を有する二官能性モノマー又はオリゴマーと、
前記放射線硬化性接着剤組成物の総重量を基準として約１重量％〜約３０重量％の、（メタ）アクリル官能基を有する少なくとも１つの一官能性モノマー又はオリゴマーと、
光開始剤と、を含む、量子ドットフィルム物品。
［１８］
前記硬化済み放射線硬化性接着剤組成物が、約８０％超の外部量子効率を有する、［１７］に記載の量子ドットフィルム物品。
［１９］
ビスフェノールＡ由来の主鎖上に２つのメタクリル官能基を有する前記二官能性モノマー又はオリゴマーが、ヒドロキシル基又はカルボン酸基の存在による０．２ｍｇＫＯＨ／ｇ以上の酸価を有する、［１７］又は［１８］に記載の量子ドットフィルム物品。
［２０］
前記放射線硬化性接着剤組成物が、
前記放射線硬化性接着剤組成物の総重量を基準として約５０重量％〜約９５重量％の、ビスフェノールＡ由来の主鎖上に２つのメタクリル官能基を有する二官能性モノマー又はオリゴマーと、
前記放射線硬化性接着剤組成物の総重量を基準として約１重量％〜約３０重量％の、アクリル官能基を有する少なくとも１つの一官能性モノマー又はオリゴマーと、
光開始剤と、を含む、［１７］〜［１９］のいずれか一項に記載の量子ドットフィルム物品。
［２１］
前記マトリックスが、１〜１０マイクロメートルの範囲の平均粒径を有する散乱粒子を更に含む、［１７］〜［２０］のいずれか一項に記載の量子ドットフィルム物品。
［２２］
前記第１のバリア層及び前記第２のバリア層のうちの少なくとも１つが、少なくとも１つのポリマーフィルムを含む、［１７］〜［２１］のいずれか一項に記載の量子ドットフィルム物品。
［２３］
［１］〜［２２］のいずれか一項に記載の量子ドットフィルム物品を備える、ディスプレイデバイス。
［２４］
第１のポリマーフィルム上に量子ドット材料をコーティングすることを含み、前記量子ドット材料が接着剤組成物中に量子ドットを含み、前記接着剤組成物が、
前記放射線硬化性接着剤組成物の総重量を基準として約３０重量％〜約９９重量％の、ビスフェノールＡ由来の主鎖上に２つのメタクリル官能基を有し約０．２ｍｇＫＯＨ／ｇ超の酸価を有する二官能性モノマー又はオリゴマーと、光開始剤と、を含む、量子ドットフィルム物品の形成方法。
［２５］
前記放射線硬化性接着剤組成物が、一官能性（メタ）アクリルモノマー又はオリゴマーを更に含む、［２４］に記載の方法。
［２６］
前記放射線硬化性接着剤組成物が、一官能性メタクリルモノマー又はオリゴマーを更に含む、［２４］又は［２５］に記載の方法。
［２７］
前記放射線硬化性接着剤組成物が、一官能性アクリルモノマー又はオリゴマーを更に含む、［２４］〜［２６］のいずれか一項に記載の方法。
［２８］
前記接着剤組成物上に第２のポリマーフィルムを適用することを更に含む、［２４］〜［２７］のいずれか一項に記載の方法。
［２９］
前記接着剤組成物をＵＶ光により硬化させることを更に含む、［２４］〜［２８］のいずれか一項に記載の方法。
【手続補正２】
【補正対象書類名】特許請求の範囲
【補正対象項目名】全文
【補正方法】変更
【補正の内容】
【特許請求の範囲】
【請求項１】
第１のバリア層と、
第２のバリア層と、
前記第１のバリア層と前記第２のバリア層との間の量子ドット層と、を含み、前記量子ドット層は、硬化済み放射線硬化性接着剤組成物を含むマトリックス中に分散された量子ドットを含みかつ約７０％超の外部量子効率を有し、
前記放射線硬化性接着剤組成物は、前記放射線硬化性接着剤組成物の総重量を基準として約３０重量％〜約９９重量％の多官能性モノマー、多官能性オリゴマー、又はこれらの混合物を含み、前記多官能性モノマーは、主鎖上にメタクリル官能基を含む、量子ドットフィルム物品。
【請求項２】
前記多官能性モノマー及び前記多官能性オリゴマーが、ヒドロキシル基又はカルボン酸基の存在による０．２ｍｇＫＯＨ／ｇ以上の酸価を有する、請求項１に記載の量子ドットフィルム物品。
【請求項３】
前記量子ドット層が、約８０％超の外部量子効率を有する、請求項１に記載の量子ドットフィルム物品。
【請求項４】
前記多官能性モノマー又はオリゴマー上の前記主鎖が、ビスフェノールＡに由来する、請求項１〜３のいずれか一項に記載の量子ドットフィルム物品。
【請求項５】
前記放射線硬化性接着剤組成物が、一官能性（メタ）アクリルモノマー又はオリゴマーを更に含む、請求項１〜４のいずれか一項に記載の量子ドットフィルム物品。
【請求項６】
前記放射線硬化性接着剤組成物が、光開始剤を更に含む、請求項１〜５のいずれか一項に記載の量子ドットフィルム物品。
【請求項７】
前記放射線硬化性接着剤組成物中の前記量子ドットが、アミノ官能性シリコーンオイル中に分散されている、請求項１〜６のいずれか一項に記載の量子ドットフィルム物品。
【請求項８】
前記マトリックスが、１〜１０マイクロメートルの範囲の平均粒径を有する散乱粒子を更に含む、請求項１〜７のいずれか一項に記載の量子ドットフィルム物品。
【請求項９】
前記量子ドットフィルム物品の、前記硬化済み放射線硬化性接着剤組成物への水分及び酸素のエッジ侵入が、８５℃において１週間後に約１．０ｍｍ未満である、請求項１〜８のいずれか一項に記載の量子ドットフィルム物品。
【請求項１０】
前記量子ドットフィルム物品の変色が、８５℃における１週間の経時劣化期間後に、１９３１  ＣＩＥ（ｘ，ｙ）色度座標系上で０．０２未満である、請求項１〜９のいずれか一項に記載の量子ドットフィルム物品。
【請求項１１】
第１のバリア層と、
第２のバリア層と、
前記第１のバリア層と前記第２のバリア層との間の量子ドット層と、を含み、前記量子ドット層は、硬化済み放射線硬化性接着剤組成物を含むマトリックス中に量子ドットを含みかつ約７０％超の外部量子効率を有し、前記量子ドットはアミノ官能性シリコーンオイル中に分散されており、かつ
前記放射線硬化性接着剤組成物は、
前記放射線硬化性接着剤組成物の総重量を基準として約５０重量％〜約９５重量％の、ビスフェノールＡ由来の主鎖上に２つのメタクリル官能基を有する二官能性モノマー又はオリゴマーと、
前記放射線硬化性接着剤組成物の総重量を基準として約１重量％〜約３０重量％の、（メタ）アクリル官能基を有する少なくとも１つの一官能性モノマー又はオリゴマーと、
光開始剤と、を含む、量子ドットフィルム物品。
【請求項１２】
前記量子ドット層が、約８０％超の外部量子効率を有する、請求項１１に記載の量子ドットフィルム物品。
【請求項１３】
ビスフェノールＡ由来の主鎖上に２つのメタクリル官能基を有する前記二官能性モノマー又はオリゴマーが、ヒドロキシル基又はカルボン酸基の存在による０．２ｍｇＫＯＨ／ｇ以上の酸価を有する、請求項１１又は１２に記載の量子ドットフィルム物品。
【請求項１４】
前記放射線硬化性接着剤組成物が、
前記放射線硬化性接着剤組成物の総重量を基準として約５０重量％〜約９５重量％の、ビスフェノールＡ由来の主鎖上に２つのメタクリル官能基を有する二官能性モノマー又はオリゴマーと、
前記放射線硬化性接着剤組成物の総重量を基準として約１重量％〜約３０重量％の、アクリル官能基を有する少なくとも１つの一官能性モノマー又はオリゴマーと、
光開始剤と、を含む、請求項１１〜１３のいずれか一項に記載の量子ドットフィルム物品。
【請求項１５】
前記マトリックスが、１〜１０マイクロメートルの範囲の平均粒径を有する散乱粒子を更に含む、請求項１１〜１４のいずれか一項に記載の量子ドットフィルム物品。
【請求項１６】
請求項１〜１５のいずれか一項に記載の量子ドットフィルム物品を備える、ディスプレイデバイス。
【請求項１７】
第１のポリマーフィルム上に量子ドット材料をコーティングすることを含み、前記量子ドット材料が接着剤組成物中に量子ドットを含み、前記接着剤組成物が、
前記放射線硬化性接着剤組成物の総重量を基準として約３０重量％〜約９９重量％の、ビスフェノールＡ由来の主鎖上に２つのメタクリル官能基を有し約０．２ｍｇＫＯＨ／ｇ超の酸価を有する二官能性モノマー又はオリゴマーと、光開始剤と、を含む、量子ドットフィルム物品の形成方法。
【請求項１８】
前記放射線硬化性接着剤組成物が、一官能性（メタ）アクリルモノマー又はオリゴマーを更に含む、請求項１７に記載の方法。
【請求項１９】
前記接着剤組成物上に第２のポリマーフィルムを適用することを更に含む、請求項１７〜１８のいずれか一項に記載の方法。
【請求項２０】
前記接着剤組成物をＵＶ光により硬化させることを更に含む、請求項１７〜１９のいずれか一項に記載の方法。